НАПЛАВЛЯЕМЫЙ МАТЕРИАЛ ДЛЯ СВАРКИ, НАПЛАВЛЕННЫЙ МЕТАЛЛ И ДЕТАЛЬ С НАПЛАВЛЕННЫМ МЕТАЛЛОМ

1. Наплавляемый материал для сварки, содержащий С: от 0,2 до 1,5% масс., Si: от 0,5 до 2% масс., Mn: от 0,5 до 2% масс., Cr: от 20 до 40% масс., Mo: от 2 до 6% масс., Ni: от 0,5 до 6% масс., V: от 1 до 5% масс. и W: от 0,5 до 5% масс., при этом баланс составляют Fe и неизбежные загрязняющие примеси.
2. Наплавляемый материал для сварки по п.1, содержащий: С в количестве от 0,6 до 0,8% масс.; Si в количестве от 0,7 до 1,5% масс.; Mn в количестве от 0,7 до 1,5% масс.; Cr в количестве от 24 до 36% масс.; Mo в количестве от 3,5 до 4,5% масс.; Ni в количестве от 0,7 до 1,5% масс.; V в количестве от 1,5 до 2,5% масс. и W в количестве от 0,7 до 1,5% масс.
3. Наплавляемый материал для сварки по п.1, дополнительно содержащий Р: 0,03% масс. или менее и S: 0,02% масс. или менее.
4. Наплавляемый материал для сварки по п.1, дополнительно содержащий один или более элементов, выбранных из группы, состоящей из Ti, Co, Cu, Zr, Nb, Pd, Ag, Sn, Hf, Ta, Pt, Au и Pb, в общем количестве 15% масс. или менее.
5. Наплавленный металл, получаемый в результате сварки с наплавлением, при этом наплавленный металл содержит С: от 0,2 до 1,5% масс., Si: от 0,5 до 2% масс., Mn: от 0,5 до 2% масс., Cr: от 20 до 40% масс., Mo: от 2 до 6% масс., Ni: от 0,5 до 6% масс., V: от 1 до 5% масс. и W: от 0,5 до 5% масс., при этом баланс составляют Fe и неизбежные загрязняющие примеси.
6. Наплавленный металл по п.5, содержащий: С в количестве от 0,6 до 0,8% масс.; Si в количестве от 0,7 до 1,5% масс.; Mn в количестве от 0,7 до 1,5% масс.; Cr в количестве от 24 до 36% масс.; Mo в количестве от 3,5 до 4,5% масс.; Ni в количестве от 0,7 до 1,5% масс.; V в количестве от 1,5 до 2,5% масс. и W в количестве от 0,7 до 1,5% масс.
7. Наплавленный металл по п.5, дополнительно содержащий Р: 0,03% масс. или менее и S: 0,02% масс. или менее.
8. Наплавленный металл по п.5, дополнительно содержащий один или более элементов, выбранных из группы, состоящей из Ti, Co, Cu, Zr, Nb, Pd, Ag, Sn, Hf, Ta, Pt, Au и Pb, в общем количестве 15% масс. или менее.
9. Наплавленный металл по п.5, имеющий металлическую микроструктуру, матрица которой включает множество зерен феррита, а множество зерен цементита осаждается из границ зерен феррита.
10. Деталь, включающая стальной материал, служащий в качестве основного металла, и наплавленный металл, наплавленный сваркой на поверхность стального материала, при этом наплавленный металл содержит С: от 0,2 до 1,5% масс., Si: от 0,5 до 2% масс., Mn: от 0,5 до 2% масс., Cr: от 20 до 40% масс., Mo: от 2 до 6% масс., Ni: от 0,5 до 6% масс., V: от 1 до 5% масс. и W: от 0,5 до 5% масс., а баланс составляют Fe и неизбежные загрязняющие примеси.
11. Деталь по п.10, в которой наплавленный металл содержит: С в количестве от 0,6 до 0,8% масс.; Si в количестве от 0,7 до 1,5% масс.; Mn в количестве от 0,7 до 1,5% масс.; Cr в количестве от 24 до 36% масс.; Mo в количестве от 3,5 до 4,5% масс.; Ni в количестве от 0,7 до 1,5% масс.; V в количестве от 1,5 до 2,5% масс.; и W в количестве от 0,7 до 1,5% масс.
12. Деталь по п.10, в которой наплавленный металл дополнительно содержит Р: 0,03% масс. или менее и S: 0,02% масс. или менее.
13. Деталь по п.10, в которой наплавленный металл имеет металлическую микроструктуру, матрица которой включает множество зерен феррита, а множество зерен цементита осаждается из границ зерен феррита.